(57)【要約】基材部の劣化を防いで型の耐久性を向上させつつ、良好な精度で微細な凹凸形状を有するロール状モールドを提供することを目的とする。ロール状モールドは、紫外線硬化性樹脂で形成される微細な凹凸形状を有するパターン部と、パターン部を支持する薄板状のガラス基材部と、パターン部が表側となるように、ガラス基材部を裏側から支持する支持部材と、を備える。ガラス基材部が薄板状（フィルム状）であるため、可撓性があり、曲面を有する支持部材に容易に貼りつけることができる。また、ガラスを基材部としているため、繰り返し成形（素子を製造）しても型の劣化を防ぐことができ、型の耐久性を良くすることができる。また、パターン部に成膜加工をする際に高温工程を採用しても、ガラス基材部での反り等が発生せず、微細な凹凸形状の寸法変化を防ぐことができる。
2013147105.tif 000002
【特許請求の範囲】
【請求項１】
紫外線硬化性樹脂で形成される微細な凹凸形状を有するパターン部と、
前記パターン部を支持する薄板状のガラス基材部と、
前記パターン部が表側となるように前記ガラス基材部を裏側から支持する、曲面を有する支持部材と、
を備える、ロール状モールド。
【請求項２】
少なくとも前記パターン部は、表面側に離型膜を有する、請求項１に記載のロール状モールド。
【請求項３】
前記離型膜は、フッ素系化合物で形成される、請求項２に記載のロール状モールド。
【請求項４】
少なくとも前記パターン部と前記離型膜との間に保護膜を有する、請求項２に記載のロール状モールド。
【請求項５】
前記保護膜は、無機系化合物で形成される、請求項４に記載のロール状モールド。
【請求項６】
前記保護膜の厚みは、５ｎｍ以上である、請求項４に記載のロール状モールド。
【請求項７】
前記保護膜は、ＳｉＯ２を含む材料で形成される、請求項４に記載のロール状モールド。
【請求項８】
前記紫外線硬化性樹脂は、エポキシ系樹脂及びアクリル系樹脂のいずれか一方である、請求項１に記載のロール状モールド。
【請求項９】
前記ガラス基材部は、厚みが０．１ｍｍ以上０．２ｍｍ以下であり、最小曲げ半径が５０ｍｍである部材で形成される、請求項１に記載のロール状モールド。
【請求項１０】
前記支持部材は円筒状ロールであり、前記ガラス基材部は、真空チャックにより前記円筒状ロールに固定される、請求項１に記載のロール状モールド。
【請求項１１】
前記ガラス基材部は、接着剤及び両面テープの少なくとも一方を用いて前記支持部材に固定される、請求項１に記載のロール状モールド。
【請求項１２】
単一の前記ガラス基材部の周方向の長さは、前記支持部材の周の長さと等しい、請求項１に記載のロール状モールド。
【請求項１３】
複数の前記ガラス基材部を前記支持部材に固定する、請求項１に記載のロール状モールド。
【請求項１４】
平板状のガラス基材部の一方の面側に紫外線硬化性樹脂によって微細な凹凸形状を有するパターン部を形成するパターン部形成工程と、
前記パターン部形成工程後、前記ガラス基材部の他方の面側を、曲面を有する支持部材に固定する固定工程と、
を備える、ロール状モールドの製造方法。
【請求項１５】
前記パターン部形成工程と前記固定工程との間に、前記パターン部の上側に離型膜を形成する離型膜形成工程を備える、請求項１４に記載のロール状モールドの製造方法。
【請求項１６】
前記パターン部形成工程と前記離型膜形成工程との間に、前記パターン部の上に保護膜を形成する保護膜形成工程を備える、請求項１５に記載のロール状モールドの製造方法。
【請求項１７】
前記パターン部は、インプリントプロセスにより形成する、請求項１４に記載のロール状モールドの製造方法。
【請求項１８】
前記離型膜は、ディッピング法を用いて形成する、請求項１５に記載のロール状モールドの製造方法。
【請求項１９】
前記保護膜は、ＣＶＤ法を用いて形成する、請求項１６に記載のロール状モールドの製造方法。
【請求項２０】
樹脂基材に紫外線硬化性樹脂を塗布する塗布工程と、
前記塗布工程後、請求項１から１３までのいずれか一項に記載のロール状モールドの前記パターン部を前記樹脂基材方向に押圧し、紫外線硬化性樹脂に紫外線を照射して前記パターン部の形状を転写固化させる転写工程と、
前記転写工程後、前記紫外線硬化性樹脂から前記ロール状モールドを離型する離型工程と、
を備える、素子の製造方法。
【請求項２１】
前記ロール状モールドが回転し、前記転写工程と前記離型工程とを複数回行う、請求項２０に記載の素子の製造方法。
【請求項２２】
前記素子が、マイクロ流路デバイス又は光学素子である、請求項２０に記載の素子の製造方法。
【発明の詳細な説明】
【技術分野】
【０００１】
この発明は、マイクロ流路デバイス、光学素子等のパターンを転写するための微細な凹凸形状を有するロール状モールド、当該ロール状モールドの製造方法、及び当該ロール状モールドを用いる素子の製造方法に関する。
【背景技術】
【０００２】
マイクロ流路デバイス、光学素子等の素子の製造に用いるロール状モールドの作製のため、ロール状の金属ブランクに直接加工する方法がある。このような加工方法は、曲面に微細な形状を直接加工する必要がありパターンの精度確保が難しく、加工時間も長くなり加工費用が非常にかかる。平面加工によりマスターモールドを作製し、電鋳（鋳型に金属を付着させること）によりスタンパーを作製してローラーに貼りつける方法も考えられるが、電鋳作製費用が高く、ローラーへの貼りつけも難しい。【０００３】
また、ロール状モールドの別の作製方法として、熱硬化性樹脂から成るレンズ部を樹脂製の基材シートの片面に形成したフィルム状の樹脂型を、鉄芯シリンダーに巻きつける方法がある（特許文献１参照）。【０００４】
しかしながら、特許文献１の方法では、樹脂型の基材に樹脂フィルムを用いているため、基材部での劣化が早く、型の耐久性が低いという問題がある。【０００５】
また、離型処理により型耐久性を向上させるために、樹脂製モールドベースの表面に金属酸化物等を形成する方法がある（特許文献２参照）。【０００６】
しかしながら、特許文献２の方法では、基材として樹脂フィルムを用いているため、金属酸化物等の成膜工程において成膜温度に制約が出てしまい、緻密な成膜が難しくなる。また、成膜物質と樹脂フィルム基材との線膨張係数差等により、樹脂フィルム基材の反り等が発生し、微細な凹凸形状については精度に影響を与えてしまう。
【先行技術文献】
【特許文献】
【０００７】
【特許文献１】特開２０００−３３４７４５号公報
【特許文献２】国際公開第２００９／１４８１３８号
【発明の概要】
【０００８】
本発明は、基材部の劣化を防いで型の耐久性を向上させつつ、良好な精度で微細な凹凸形状を有するロール状モールドを提供することを目的とする。
【０００９】
また、本発明は、上述のロール状モールドを低コストで製造するためのロール状モールドの製造方法及び当該ロール状モールドを用いる素子の製造方法を提供することを目的とする。
【００１０】
上記課題を解決するため、本発明に係るロール状モールドは、紫外線硬化性樹脂で形成される微細な凹凸形状を有するパターン部と、パターン部を支持する薄板状のガラス基材部と、パターン部が表側となるようにガラス基材部を裏側から支持する、曲面を有する支持部材と、を備える。
【００１１】
上記ロール状モールドによれば、転写用の型におけるガラス基材部が薄板状（フィルム状）であるため、可撓性があり、曲面を有する支持部材である円筒状ロールやベルトに容易に貼りつけることができる。ガラス基材部の厚さや円筒状ロールの径やベルトの曲げ半径を適切に設定すれば、ガラス基材部が破損することなく支持部材である円筒状ロールやベルトに密着する。また、ガラスを基材部としているため、繰り返し成形（部品、装置等である素子を製造）しても型の劣化を防ぐことができ、型の耐久性を良くすることができる。また、ガラスを基材部としているため、パターン部に成膜加工をする際に高温工程を採用しても、ガラス基材部での反り等が発生せず、微細な凹凸形状の寸法変化を防ぐことができる。なお、ガラスは、樹脂に比較して物性的に硬く、無機系化合物やフッ素系化合物等との相性も良いため、これらの成膜を行っても型の劣化が少なく耐久性に優れる。
【００１２】
なお、以下の記載においては、薄板状のガラス基材部上にパターン部が形成されたものをフィルム状モールドと称し、該フィルム状モールドを曲面を有する支持部材に固着したものを、ロール状モールドと称している。
【００１３】
本発明の具体的な側面では、上記ロール状モールドにおいて、少なくともパターン部は、表面側に離型膜を有する。この場合、転写による素子（部品又は装置）の製造時に素子からロール状モールドを容易に離型することができる。なお、ガラス基材部上において、パターン部が形成されておらずガラス基材部の面が露呈している箇所がある場合、この露呈した箇所にも離型膜が形成されていることが好ましい。
【００１４】
本発明の別の側面では、離型膜は、フッ素系化合物で形成される。
【００１５】
本発明のさらに別の側面では、少なくともパターン部と離型膜との間に保護膜を有する。この場合、離型膜の密着性を良くすることができ、離型膜の耐久性が向上する。なお、ガラス基材部上において、パターン部が形成されておらずガラス基材部の面が露呈している箇所に離型膜が形成されている場合、この離型膜とガラス基材部との間にも保護膜が形成されていることが好ましい。
【００１６】
本発明のさらに別の側面では、保護膜は、無機系化合物で形成される。この場合、無機系化合物を用いることにより、離型膜との密着性が向上し、型の耐久性が向上する。また、無機系化合物は、ガラス基材部との相性も良く、これとの密着性を向上させることができる。
【００１７】
本発明のさらに別の側面では、保護膜の厚みは、５ｎｍ以上である。
【００１８】
本発明のさらに別の側面では、保護膜は、ＳｉＯ２を含む材料で形成される。
【００１９】
本発明のさらに別の側面では、紫外線硬化性樹脂は、エポキシ系樹脂及びアクリル系樹脂のいずれか一方である。耐熱性があるエポキシ系樹脂を用いれば、保護膜を成膜する際に高温工程を採用することができるため、より緻密な保護膜を形成することができる。
【００２０】
本発明のさらに別の側面では、ガラス基材部は、厚みが０．１ｍｍ以上０．２ｍｍ以下であり、最小曲げ半径が５０ｍｍである部材で形成される。この場合、ガラス基材部の厚み、最小曲げ半径を上記範囲の値にすることにより、ガラス基材部への破損がない状態で支持部材である円筒状ロールへの巻きつけやベルトへの固着ができる。
【００２１】
本発明のさらに別の側面では、支持部材は円筒状ロールであり、ガラス基材部は、真空チャックにより円筒状ロールに固定される。この場合、真空チャックによってガラス基材部を円筒状ロールに貼りつけることにより、ガラス基材部と円筒状ロールとの間にエアー等が入って隙間が形成されることを防ぐことができる。また、ガラス基材部とパターン部とで構成されるフィルム状モールドの交換が容易になり、部品、装置等である素子の製造のための段取り時間を短くすることができる。
【００２２】
本発明のさらに別の側面では、ガラス基材部は、接着剤及び両面テープの少なくとも一方を用いて支持部材に固定される。この場合、接着剤や両面テープを用いることにより、フィルム状モールドを支持部材である円筒状ロールやベルトに強固に固定することができる。
【００２３】
本発明のさらに別の側面では、単一のガラス基材部の周方向の長さは、支持部材の周の長さと等しい。この場合、フィルム状モールドのエッジ（端部）が少なくなることで、エッジから成形用の樹脂がガラス基材部と支持部材との間に入ってしまうという不良を低減することができる。
【００２４】
本発明のさらに別の側面では、複数のガラス基材部を支持部材に固定する。この場合、複数のガラス基材部を用いるため、個々のフィルム状モールドの面積を比較的小さくすることができ、フィルム状モールドの作製が容易になる。また、面積を比較的小さくすることができるため、大掛かりな装置を必要とせずにフィルム状モールドを高い形状精度で作製することができる。また、複数のフィルム状モールドを１つの支持部材に貼りつけることにより、多品種少量の製品を製造することができる。
【００２５】
本発明に係るロール状モールドの製造方法は、平板状のガラス基材部の一方の面側に紫外線硬化性樹脂によって微細な凹凸形状を有するパターン部を形成するパターン部形成工程と、パターン部形成工程後、ガラス基材部の他方の面側を、曲面を有する支持部材に固定する固定工程と、を備える。
【００２６】
上記ロール状モールドの製造方法によれば、支持部材にガラス基材部とパターン部とで構成されるフィルム状モールドを固定するため、低コストで型を作製することができる。また、型としてのガラス基材部が薄板状（フィルム状）であるため、可撓性があり、曲面を有する支持部材に容易に巻きつけることができる。また、ガラスを基材部としているため、耐久性がある型を作製することができる。また、ガラスを基材部としているため、パターン部に成膜加工をする際に高温工程を採用しても、ガラス基材部での反り等が発生せず、成形品において微細な凹凸形状の寸法変化が生じることを防ぐことができる。
【００２７】
本発明の具体的な側面では、上記ロール状モールドの製造方法において、パターン部形成工程と固定工程との間に、パターン部の上側に離型膜を形成する離型膜形成工程を備える。
【００２８】
本発明の別の側面では、パターン部形成工程と離型膜形成工程との間に、パターン部の上に保護膜を形成する保護膜形成工程を備える。
【００２９】
本発明のさらに別の側面では、パターン部は、インプリントプロセスにより形成する。この場合、精度良くパターン部の形状を転写させることができる。
【００３０】
本発明のさらに別の側面では、離型膜は、ディッピング法を用いて形成する。この場合、微細な凹凸形状の表面に満遍なく離型膜を形成することができる。
【００３１】
本発明のさらに別の側面では、保護膜は、ＣＶＤ（化学気相蒸着：Chemical Vapor Deposition）法を用いて形成する。この場合、緻密膜を成膜することができるとともに、９０度の立ち壁等を有する形状体に対しても立ち壁側面に膜厚みを確保することができる。
【００３２】
本発明に係る素子の製造方法は、樹脂基材に紫外線硬化性樹脂を塗布する塗布工程と、塗布工程後、上述のロール状モールドのパターン部を樹脂基材方向に押圧し、紫外線硬化性樹脂に紫外線を照射してパターン部の形状を転写固化させる転写工程と、転写工程後、紫外線硬化性樹脂からロール状モールドを離型する離型工程と、を備える。
【００３３】
上記素子の製造方法によれば、上述のロール状モールドを用いることにより、型を劣化させずに連続的に成形することが可能となり、部品その他の素子製造のスループットを向上させることができ、低コスト化できる。
【００３４】
本発明の具体的な側面では、上記素子の製造方法において、ロール状モールドが回転し、転写工程と離型工程とを複数回行う。
【００３５】
本発明の別の側面では、上述の素子製造方法で製造される素子が、マイクロ流路デバイス又は光学素子である。上記素子の製造方法により、高精度が要求されるマイクロ流路デバイス、光学素子（例えば、撮像レンズ、フラッシュ用レンズ、マイクロレンズアレイ、…）等を、容易に大量、安価で製造することができるようになる。
【図面の簡単な説明】
【００３６】
【図１】図１Ａは、第１実施形態に係るロール状モールドを説明する斜視図であり、図１Ｂは、図１Ａの平面図であり、図１Ｃは、ロール状モールドのうちガラス基材部及びパターン部周辺の部分拡大断面図である。
【図２】図１Ａ等に示すロール状モールドのパターン部の配置を説明する図である。
【図３】図３Ａは、第１実施形態に係る素子を説明する平面図であり、図３Ｂは、図３ＡのＡＡ矢視部分拡大断面図である。
【図４】図４Ａ〜４Ｇは、図１Ａ等に示すロール状モールドの製造手順を説明する図である。
【図５】図５Ａ〜５Ｄは、図３Ａ等に示す素子の製造手順を説明する図である。
【図６】図６Ａは、第２実施形態に係るロール状モールドを説明する平面図であり、図６Ｂ及び６Ｃは、ロール状モールドのパターン部の配置を説明する図である。
【図７】図７Ａ〜７Ｄは、図６Ａ等に示すロール状モールドの変形例を説明する平面図である。
【図８】第３実施形態に係るロール状モールドを説明する概念的な側方断面図である。
【図９】図９Ａ〜９Ｄは、素子の変形例の製造手順を説明する図であり、図９Ｅは作製される素子１個の拡大断面図である。
【発明を実施するための形態】
【００３７】
以下の実施の形態においては、支持部材として円筒状ロールに適用したロール状モールドを用いて説明する。
【００３８】
〔第１実施形態〕
ロール状モールド
以下、図面を参照しつつ、本発明の第１実施形態に係るロール状モールドについて説明する。
【００３９】
図１Ａ及び１Ｂに示すように、ロール状モールド１００は、フィルム状モールド１０と、円筒状ロール２０とを備える。ロール状モールド１００は、不図示の駆動装置によって軸ＡＸを中心として回転させることで例えばマイクロ流路デバイスや光学素子等の部品又は装置である素子２００（図３Ａ及び図９Ｅ参照）に設けられるべきパターンを転写することができる。本実施形態では、１枚のフィルム状モールド１０を円筒状ロール２０の側面２０ｐに貼りつけている。なお、本実施形態では、作製される素子の例としてマイクロ流路デバイスの素子（部品）２００を用いて説明する。
【００４０】
図１Ｃに断面を拡大して示すように、フィルム状モールド１０は、パターン部１１と、ガラス基材部１２とを有する。フィルム状モールド１０は、円筒状ロール２０に巻きつけていない状態で矩形の薄い板状又はシート状となっている。フィルム状モールド１０は、可撓性があり、円筒状ロール２０に容易に貼りつけることができる。また、フィルム状モールド１０は、円筒状ロール２０に対して着脱可能であり、交換可能となっている。
【００４１】
フィルム状モールド１０のうち、パターン部１１は、表側に微細な凹凸形状１１ａを有しており、作製される素子２００のパターン形状を対象に付与する部材である。パターン部１１は、複数の素子２００のパターンを有する。つまり、概念的に図２に示すように、フィルム状モールド１０には、複数の素子パターンＳＳが２次元的に配列されて形成されている。図１Ｃに示すように、パターン部１１の表面１１ｐ上には、表面側に保護膜１３と離型膜１４とが設けられている。保護膜１３は、パターン部１１と離型膜１４との間に介在している。つまり、離型膜１４は、ロール状モールド１００の最も外側に配置されている。離型膜１４を設けることにより、後述する素子２００の製造時にロール状モールド１００から素子集合体８０を容易に離型させることができるようになる。保護膜１３を設けることにより、離型膜１４の密着性を良くし、パターン部１１から離型膜１４が剥離することを防ぐことができる。パターン部１１は、紫外線硬化性樹脂で形成される。紫外線硬化性樹脂として、例えばアクリル系樹脂やエポキシ系樹脂等が用いられる。なお、耐熱性があるエポキシ系樹脂を用いることが好ましい。離型膜１４は、離型性機能を持つ構造として好ましい表面エネルギーの低い材料、例えばフッ素系化合物、炭化水素化合物等で形成される。保護膜１３は、ガラス基材部１２との相性が良い無機系化合物で形成される。無機系化合物として、例えばＳｉＯ２等が用いられる。保護膜１３の厚みは、耐久性が維持される最適な厚みとし、例えば５ｎｍ以上１００ｎｍ以下、好ましくは１０ｎｍ以上５０ｎｍ以下である。
【００４２】
以下、パターン部１１等の形成に適する材料について詳述する。
Ａ）エポキシ樹脂（パターン部として）
エポキシ樹脂としては、エポキシ基を持ち、光又は熱により重合硬化するものであれば特に限定されない。硬化開始剤としては、酸無水物やカチオン発生剤等を用いることができる。エポキシ樹脂は硬化収縮率が低いため、成形精度の優れた素子２００とすることができる点で好ましい。
【００４３】
エポキシの種類としては、ノボラックフェノール型エポキシ樹脂、ビフェニル型エポキシ樹脂、及びジシクロペンタジエン型エポキシ樹脂が挙げられる。その一例として、ビスフェノールＦジグリシジルエーテル、ビスフェノールＡジグリシジルエーテル、２，２'−ビス（４−グリシジルオキシシクロヘキシル）プロパン、３，４−エポキシシクロヘキシルメチル−３，４−エポキシシクロヘキサンカーボキシレート、ビニルシクロヘキセンジオキシド、２−（３，４−エポキシシクロヘキシル）−５，５−スピロ−（３，４−エポキシシクロヘキサン）−１，３−ジオキサン、ビス（３，４−エポキシシクロヘキシル）アジペート、１，２−シクロプロパンジカルボン酸ビスグリシジルエステル等を挙げることができる。
【００４４】
硬化剤は、硬化性樹脂材料を構成する上で使用されるものであり、特に限定はない。硬化剤としては、酸無水物硬化剤やフェノール硬化剤、光カチオン開始剤等を使用することが好ましい。酸無水物硬化剤の具体例としては、無水フタル酸、無水マレイン酸、無水トリメリット酸、無水ピロメリット酸、ヘキサヒドロ無水フタル酸、３−メチル−ヘキサヒドロ無水フタル酸、４−メチル−ヘキサヒドロ無水フタル酸、あるいは３−メチル−ヘキサヒドロ無水フタル酸と４−メチル−ヘキサヒドロ無水フタル酸との混合物、テトラヒドロ無水フタル酸、無水ナジック酸、無水メチルナジック酸等を挙げることができる。光カチオン開始剤としては、例えばオニウム塩、ジアゾニウム塩、ヨードニウム塩、及びスルホニウムアセトン類が挙げられる。また、必要に応じて硬化促進剤が含有される。硬化促進剤としては、硬化性が良好で、着色がなく、硬化性樹脂の透明性を損なわないものであれば、特に限定されるものではないが、例えば、２−エチル−４−メチルイミダゾール（２Ｅ４ＭＺ）等のイミダゾール類、３級アミン、４級アンモニウム塩、ジアザビシクロウンデセン等の双環式アミジン類とその誘導体、ホスフィン、ホスホニウム塩等を用いることができ、これらを１種、あるいは２種以上を混合して用いてもよい。
【００４５】
Ｂ）無機系化合物（保護膜として）
無機系化合物は、光透過性であることが好ましい。無機系化合物として、例えば金属酸化物が用いられる。
【００４６】
金属酸化物としては、光、酸素、または熱に対して安定な化合物が好ましく、ＺｎＯ、ＳｉＯ２、Ａｌ２Ｏ３、ＺｒＯ２、ＳｎＯ２、及びＣａＯが好ましい。転写の耐久性の点からＳｉ、Ａｌ及びＺｒからなる群から選ばれる少なくとも１種の金属の酸化物がより好ましく、ＳｉＯ２、Ａｌ２Ｏ３、及びＺｒＯ２が特に好ましい。
【００４７】
Ｃ）フッ素系樹脂（離型膜として）
フッ素置換炭化水素基としては、特に分子構造の一端にＣＦ３（ＣＦ２）ａ−基や、ＣＦ３・ＣＦ３・ＣＦ（ＣＦ２）ｂ−基等のパーフルオロ基（ａ及びｂは整数）を持つフッ素置換炭化水素基が好ましい。また、パーフルオロ基の長さが炭素数にして２個以上が好ましく、ＣＦ３（ＣＦ２）ａ−のＣＦ３につづくＣＦ２基の数は５以上が適切である。
【００４８】
また、パーフルオロ基は直鎖である必要はなく、分岐構造を有していてもよい。さらに、近年の環境問題対応として、ＣＦ３（ＣＦ２）ｃ−（ＣＨ２）ｄ−（ＣＦ２）ｅ−のような構造でもよい。この場合、ｃは３以下、ｄは整数（好ましくは１）、ｅは４以下、である。
【００４９】
上記のフッ素離型剤は通常は固体であるが、これをパターン部１１の表面に塗布するには、有機溶剤に溶解した溶液とする必要がある。離型剤の分子構造によって異なってくるが、多くはその溶媒としてフッ化炭化水素系の溶剤またはそれに若干の有機溶媒を混合したものが適している。溶媒の濃度は特に限定がないが、必要とする離型膜１４は特に薄いことが特徴であるので、濃度は低いもので充分であり、１〜３質量％でよい。
【００５０】
具体例としては、オプツールＤＳＸ（ダイキン工業製）、デュラサーフＨＤ−１１００、ＨＤ−２１００（ダイキン工業製）、ノベックＥＧＣ１７２０（住友３Ｍ製）、トリアジンチオール（竹内真空被膜製）の蒸着、アモルファスフッ素  サイトップ  グレードＭ（ＡＧＣ製）、防汚コートＯＰＣ−８００（エヌアイマテリアル製）等が挙げられる。
【００５１】
Ｄ）炭化水素化合物（離型膜として）
炭化水素化合物としては、シリコーン系離型剤が該当し、これの炭化水素基としては、ＣｎＨ２ｎ＋１のように直鎖でもよい。
【００５２】
従来のシリコーン系離型剤は、オルガノポリシロキサン樹脂を主成分とする組成物であり、撥水性を示す硬化皮膜を形成する組成物としては数多くの組成物が知られている。例えば、特開昭５５−４８２４５号公報には水酸基含有メチルポリシロキサン樹脂とα，ω−ジヒドロキシジオルガノポリシロキサンとオルガノシランからなり、硬化して離型性、防汚性に優れ、撥水性のある皮膜を形成する組成物が提案されている。また、特開昭５９−１４０２８０号公報にはパーフルオロアルキル基含有オルガノシランとアミノ基含有オルガノシランを主成分とするオルガノシランの部分共加水分解縮合物を主剤とする組成物であり、撥水性、撥油性に優れた硬化皮膜を形成する組成物が提案されている。
【００５３】
具体例としては、モールドスパット（ＡＧＣセイミケミカル製）、オルガチックスＳＩＣ−３３０，４３４（マツモトファインケミカル製）、ＳＲ−２４１０（東レダウケミカル製）等が挙げられる。また、自己組織化単分子膜として、ＳＡＭＬＡＹ（日本曹達製）が挙げられる。
【００５４】
図１Ｃに戻って、ガラス基材部１２は、表面１２ｐ上にパターン部１１を支持する薄板状の部材である。ガラス基材部１２は、平滑な面を有する。ガラス基材部１２は、裏面１２ｑ側で円筒状ロール２０に固定される。固定方法として、例えば真空チャック、接着剤、両面テープ等による固定がある。ガラス基材部１２の周方向の長さは、円筒状ロール２０の円周の長さと等しい。この場合、１枚のガラス基材部１２を円筒状ロール２０に巻きつけた際に、フィルム状モールド１０の対向する２つの端面を１箇所で突き合わすことができる。これにより、複数のフィルム状モールドを用いる場合よりもフィルム状モールド１０の突き合わせ部の数が少なくなり、フィルム状モールド１０と円筒状ロール２０との間に樹脂等が入り込みにくくなる。ガラス基材部１２としては、薄く形成でき、可撓性を有するガラス材であれば適用又は使用できるが、フロート法、ダウンドロー法、フュージョン法等を用いた表面平滑性のある薄板ガラスであって、ケイ酸塩ガラス、シリカガラス、ホウケイ酸ガラス、無アルカリガラス等が好ましい。最も好ましくは無アルカリガラスであり、具体例としては、日本電気硝子（株）製の無アルカリホウケイ酸ガラスが挙げられる。ガラス基材部１２は、例えばレーザースクライブ法を用いて切断される。これにより、ガラス基材部１２の強度が保たれる。ガラス基材部１２は、厚みが０．１ｍｍ以上０．２ｍｍ以下であり、最小曲げ半径が５０ｍｍの材料を用いることが好ましい。このようにガラス基材部１２が薄く、後述するように最小曲げ半径が円筒状ロール２０の半径と略等しい又は小さいため、ガラス基材部１２の破損がない状態で円筒状ロール２０に巻きつけることができる。
【００５５】
図１Ａ及び１Ｂに戻って、円筒状ロール２０は、パターン部１１が表側となるように、ガラス基材部１２を裏側から支持する部材であるとともに、曲面を有する部材である。ガラス基材部１２を真空チャックによって固定する場合、図１Ｂに示すように、円筒状ロール２０には、複数の孔２０ａが設けられている。各孔２０ａは、フィルム状モールド１０を均一に貼りつけるように均等に配置されている。円筒状ロール２０は、不図示の真空ポンプに繋がれており、フィルム状モールド１０を巻きつけた状態で真空ポンプを動作することにより、円筒状ロール２０にフィルム状モールド１０を吸着させる。円筒状ロール２０は、例えば金属で形成されている。金属として、例えばＳＵＳ材等が用いられる。ロール状モールド１００の半径は、５０ｍｍ以上３００ｍｍ以下である。
【００５６】
素子（部品又は装置）
図３Ａ及び３Ｂに示すように、素子２００は、構造部３０と、樹脂基材４０とを備える。ロール状モールド１００で作製される素子２００としては、マイクロ流路デバイスや、光学素子（撮像レンズ、フラッシュ用レンズ、マイクロレンズアレイ等）が作製可能である。図３Ａ及び３Ｂでは、例示としてマイクロ流路デバイスを示す。素子２００は、後述する図５Ｃに示す素子集合体８０を切断することによって得る。
【００５７】
素子（部品）２００のうち、構造部３０は、微細な凹凸形状３１ａすなわち素子２００の機能を発揮するパターン形状を有する。マイクロ流路デバイスの場合、構造部３０には、試験液等を通過させる流路用溝ＦＣや、流路用溝ＦＣに連通する試料や試薬の導入口ＭＣ等が設けられている。構造部３０は、紫外線硬化性樹脂で形成される。紫外線硬化性樹脂として、例えばアクリル系樹脂やエポキシ系樹脂が用いられる。構造部３０に用いられる樹脂材料は、フィルム状モールド１０のパターン部１１を形成する樹脂と同じ材料でもよいし、異なっていてもよい。具体的には、ＵＶナノインプリント用樹脂  ＰＡＫ−０２（東洋合成工業製）等が用いられる。
【００５８】
樹脂基材４０は、構造部３０を支持する薄板状の樹脂製の部材である。樹脂基材４０としては、平滑な面を有した、例えば樹脂フィルム等が用いられる。樹脂材料としては、例えばＰＥＴ（Polyethylene terephthalate）、アクリル、ＰＣ（Polycarbonate）、ＰＩ（polyimide）等が挙げられる。
【００５９】
ロール状モールドの製造方法
以下、図４Ａ〜４Ｇを参照しつつ、ロール状モールド１００の製造方法について説明する。
【００６０】
〔塗布工程〕
まず、図４Ａに示すように、平板状のガラス基材部１２の一方の面側に紫外線硬化性樹脂ＪＳ１を塗布する。塗布方法として、ディスペンサー、スピンコート、ダイコート等が用いられる。なお、この工程及び以後の工程を含む処理に際して、ガラス基材部１２は、平坦な支持台に載置又は吸着される。
【００６１】
〔パターン部形成工程〕
次に、図４Ｂに示すように、インプリント成形により、紫外線硬化性樹脂ＪＳ１に対してマスターモールド５０の転写面５０ａの形状を付与する。具体的には、ガラス基材部１２上の紫外線硬化性樹脂ＪＳ１にマスターモールド５０を押圧し、紫外線ＵＶを照射して紫外線硬化性樹脂ＪＳ１を硬化させる。硬化後にマスターモールド５０からガラス基材部１２とともに紫外線硬化性樹脂ＪＳ１を離型する。これにより、図４Ｃに示すように、ガラス基材部１２にパターン部１１が形成される。その後、ポストキュアを行い、紫外線硬化性樹脂ＪＳ１を完全に硬化させる。以上により、表面１１ｐに製品形状を反転したフィルム状モールド１０を得る。なお、詳細な形状の図示は省略するが、マスターモールド５０の転写面５０ａには、製品形状である素子２００のパターン形状が複数配置されている。マスターモールド５０として、例えば金属（電鋳）型、ガラス型、Ｓｉ型等が用いられる。
【００６２】
〔保護膜形成工程〕
次に、図４Ｄに示すように、フィルム状モールド１０のパターン部１１上に保護膜１３となる無機系化合物の層を形成する。この際、基材１２がガラス製であるため、撓みにくくかつ高温にも耐えられるため、高温下での処理が可能である。保護膜１３の形成には、例えばＣＶＤ法が用いられる。基材１２上にパターン部１１を形成したフィルム状モールド１０をＣＶＤ装置のチャンバー６０内に固定し、成膜する。ＣＶＤ法での成膜温度は、６０℃〜２００℃程度である。温度が高いほど、より緻密な膜が成膜され最適な保護膜１３となる。フィルム状モールド１０の構成材質の温度特性等も考慮して耐久性が劣化しない範囲で最適な温度を選択する。好ましい成膜温度は、８０℃〜１５０℃程度である。
【００６３】
〔離型膜形成工程〕
次に、図４Ｅに示すように、フィルム状モールド１０の保護膜１３上に離型膜１４となる例えばフッ素系化合物の層を形成・成膜する。これにより、図４Ｆに示す離型処理されたフィルム状モールド１０を得る。離型膜１４の形成には、例えばディッピング法が用いられる。具体的には、容器７０に入れたフッ素系化合物中に保護膜１３を成膜したフィルム状モールド１０を浸漬する。なお、離型膜１４の形成法として、スピンコート法、スプレー法、蒸着法等を用いてもよい。通常、フッ素系化合物を塗布した後に自然乾燥で溶媒を蒸発させて乾燥塗膜とする。
【００６４】
〔固定工程〕
最後に、図４Ｇに示すように、フィルム状モールド１０のパターン部１１が形成されていない他方の面（裏面１２ｑ；図１Ｃ参照）側を円筒状ロール２０の側面２０ｐに貼りつけ、固定する。真空チャックによって貼りつける場合、不図示の真空ポンプを動作させ貼りつける。
【００６５】
素子の製造方法
【００６６】
以下、図５Ａ〜５Ｄを参照しつつ、素子２００の製造方法について説明する。
【００６７】
〔塗布工程〕
まず、図５Ａに示すように、樹脂基材４０に紫外線硬化性樹脂ＪＳ２を塗布する。塗布方法として、例えばダイコート法が用いられる。表面４０ｐ上に紫外線硬化性樹脂ＪＳ２を塗布された樹脂基材４０は、不図示の搬送系によってロール状モールド１００下に搬送される。
【００６８】
〔転写・離型工程〕
次に、図５Ｂに示すように、樹脂基材４０上の紫外線硬化性樹脂ＪＳ２にロール状モールド１００の形状を転写し成形する。具体的には、樹脂基材４０上に塗布された紫外線硬化性樹脂ＪＳ２に対して上述したロール状モールド１００を反時計方向に回転させつつ下側の樹脂基材４０方向に押圧し、或いは樹脂基材４０をロール状モールド１００側に押圧し、押圧部分に裏面側から紫外線を局所的に照射して紫外線硬化性樹脂ＪＳ２を硬化させる。例えば、図示のように、成形前の紫外線硬化性樹脂ＪＳ２側は、遮光体ＲＴによって紫外線から遮蔽される。樹脂の硬化後又は硬化と並行してにロール状モールド１００の回転を継続し、ロール状モールド１００から樹脂基材４０とともに紫外線硬化性樹脂ＪＳ２を離型する。ロール状モールド１００を連続的に回転させることにより、硬化後の紫外線硬化性樹脂ＪＳ２の離型が実行されるとともに、ロール状モールド１００が未硬化の紫外線硬化性樹脂ＪＳ２に接触し、連続して複数回転写・離型工程を行うことができる。製造された素子構造体は、ロール状モールド１００下から外部に搬送される。以上により、ロール状モールド１００のパターン部１１が樹脂基材４０上の紫外線硬化性樹脂ＪＳ２に転写され、図５Ｃに示すように、所定の大きさの樹脂基材４０上に複数の素子２００のパターン（凹凸形状３１ａ）が形成された素子集合体８０を得る。なお、図５Ｂのロール状モールド１００の断面図において、ロール状モールド１００のパターン形状ＳＳを概念的に大きく示しているが、実際には微細な素子２００のパターンとなっている。また、樹脂基材４０は、ロール状モールド１００の側面１００ａすなわちフィルム状モールド１０の表面１０ａに巻き付けるようにして供給することもできる。
【００６９】
〔切断工程〕
最後に、図５Ｄに示すように、素子集合体８０を破線に沿って切断し個片化する。これにより、図５Ｄに示す個片化された素子２００を得る。切断の方法として、打ち抜き刃９０による切断、ＣＯ２レーザーによる切断、ダイシングカット等が用いられる。なお、製品によって、個片化せずに顧客へ納品する場合もあり、この場合、素子集合体８０を切断しない。
【００７０】
以上説明したロール状モールド１００によれば、型としてのガラス基材部１２が薄板状（フィルム状）であるため、可撓性があり、曲面を有する支持部材である円筒状ロール２０に容易に貼りつけることができる。ガラス基材部１２の厚さや円筒状ロール２０の径を適切に設定すれば、ガラス基材部１２が破損することなく円筒状ロール２０に密着する。また、ガラスを基材部としているため、繰り返し成形（素子を製造）しても型の劣化を防ぐことができ、型の耐久性を良くすることができる。また、ガラスを基材部としているため、パターン部１１に成膜加工をする際に高温工程を採用しても、ガラス基材部１２での反り等が発生せず、微細な凹凸形状１１ａの寸法変化を防ぐことができる。なお、ガラスは、樹脂に比較して物性的に硬く、無機系化合物やフッ素系化合物等との相性も良いため、これらの成膜を行っても型の劣化が少なく耐久性が良い。
【００７１】
〔実施例１〕
以下、本実施形態の実施例について説明する。
ロール状モールド１００の作製において、軸ＡＸ方向の長さ１００ｍｍ、周方向の長さ６００ｍｍ、総厚み０．１５ｍｍのフィルム状モールド１０と、軸ＡＸ方向の長さ１００ｍｍ、半径１００ｍｍの円筒状ロール２０とを用いた。フィルム状モールド１０のパターン部１１の凸部の高さは、約０．０３ｍｍである。フィルム状モールド１０のガラス基材部１２には、厚さ０．１ｍｍの無アルカリホウケイ酸ガラスを用いた。パターン部１１の紫外線硬化性樹脂ＪＳ１として、エポキシ系樹脂を用い、総厚０．０５ｍｍとした。なお、保護膜１３には、ＳｉＯ２を用い、厚さ２０ｎｍに形成した。保護膜１３の形成には、ＣＶＤ法を用いた。また、離型膜１４には、ダイキン工業株式会社製  オプツールＤＳＸを用いた。離型膜１４の形成には、ディッピング法を用いた。
【００７２】
ロール状モールド１００を用いて作製された素子２００のうち構造部３０には、紫外線硬化性樹脂ＪＳ２として、東洋合成工業製  ＵＶナノインプリント用樹脂  ＰＡＫ−０２を用いた。構造部３０の凹部の高さは、約０．０３ｍｍである。
【００７３】
以下、本実施例のロール状モールド１００の性能について説明する。なお、比較例として、フィルム状モールドの基材部が樹脂、具体的にはＰＣであるロール状モールドを用い、他の部材は本実施形態のロール状モールド１００と同様の材料及び製造方法を用いた。本実施例及び比較例ともにロール状モールドを適宜回転させ、１００回の転写を行った。
【００７４】
以下、表１に本実施例及び比較例の耐久試験結果を示す。
〔表１〕
2013147105.tif 000003
表１に示すように、本実施例において、１００回の転写後、ガラス基材部１２に劣化は見られなかった。一方、比較例において、１００回の転写後、樹脂製の基材部に亀裂が発生し劣化が見られた。これにより、基材をガラス製にすることによりロール状モールド１００の耐久性が向上したことがわかる。
【００７５】
〔第２実施形態〕
以下、第２実施形態に係るロール状モールド等について説明する。なお、第２実施形態に係るロール状モールド等は、第１実施形態のロール状モールド等を一部変更したものであり、特に説明しない部分は、第１実施形態と同様である。
【００７６】
図６Ａに示すように、２枚のガラス基材部１２、すなわち２枚のフィルム状モールド１０を円筒状ロール２０に固定する。図６Ａでは、円筒状ロール２０の円周と同じ周方向の長さの２枚のフィルム状モールド１０を巻きつけている。この場合、フィルム状モールド１０上の素子パターンＳＳは、図６Ｂのように配置される。なお、図６Ｃに示すように、２枚のフィルム状モールド１０に異なる凹凸形状１１ａ（例えば図示の記号「Ａ」で示すＡタイプ、及び記号「Ｂ」で示すＢタイプ）を付与すれば、一度に異なる凹凸形状１１ａの素子２００を、それぞれ複数形成することができる。
【００７７】
本実施形態のロール状モールド１００によれば、複数のガラス基材部１２を用いるため、フィルム状モールド１０の１枚当たりの面積を比較的小さくすることができ、フィルム状モールド１０の歩留まりの向上（不良率の低下）を図ることができ、フィルム状モールド１０の作製が容易になる。また、面積を比較的小さくすることができるため、大掛かりな装置を必要とせずにフィルム状モールド１０を良い形状精度で作製することができる。また、複数のフィルム状モールド１０を１つの円筒状ロール２０に貼りつけることにより、多品種少量の製品を製造することができる。なお、図６Ａのように、フィルム状モールド１０がロール状モールド１００の回転方向に水平な方向に分割されているため、成形用の樹脂がフィルム状モールド１０と円筒状ロール２０との間に入り込みにくくなる。
【００７８】
なお、フィルム状モールド１０の分割の仕方は、図６Ａの場合に限られず、適宜変更することができ、例えば以下のようなものとすることができる。すなわち、図７Ａに示すように、２枚のフィルム状モールド１０をロール状モールド１００の回転方向に垂直な方向（軸ＡＸに平行な方向）で分割する。この場合、フィルム状モールド１０の周方向の長さが長くならず、上述と同様にフィルム状モールド１０の作製が容易になる。
【００７９】
また、図７Ｂに示すように、円筒状ロール２０の円周と同じ周方向の長さの３枚以上のフィルム状モールド１０を巻きつけてもよい。
【００８０】
また、フィルム状モールド１０をさらに複数枚に分割した場合、図７Ｃに示すように、入れ子状に配置したり、図７Ｄに示すように、ハニカム状に配置したりすることもできる。
【００８１】
〔第３実施形態〕
以下、第３実施形態に係るロール状モールド等について説明する。なお、第３実施形態に係るロール状モールド等は、第１実施形態のロール状モールド等を一部変更したものであり、特に説明しない部分は、第１実施形態と同様である。
【００８２】
図８に示すように、ガラス基材部１２は、接着剤ＧＵを用いて円筒状ロール２０に固定される。接着剤ＧＵによって貼りつける場合、フィルム状モールド１０又は円筒状ロール２０に接着剤ＧＵをつけ、フィルム状モールド１０を円筒状ロール２０に巻きつける。なお、ガラス基材部１２を円筒状ロール２０に固定する方法として、接着剤ＧＵに限らず、両面テープ等の他の粘着部材を用いることができる。
【００８３】
本実施形態のロール状モールド１００によれば、接着剤ＧＵを用いることにより、フィルム状モールド１０を円筒状ロール２０に強固に固定することができる。
【００８４】
以上、実施形態に即して本発明を説明したが、本発明は上記実施形態に限定されるものではない。例えば、上記実施形態において、マイクロ流路デバイスのパターン形状は例示であり、適宜変更することができる。また、素子２００として光学素子を作製する場合、図４Ａ〜４Ｇと同様の工程で光学素子に対応した形状が複数形成されたフィルム状モールド１０を、円筒状ロール２０の側面２０ｐに巻きつけてロール状モールド１００を形成し、図５Ａ、５Ｂと同工程である図９Ａ、９Ｂに示す工程を用いて、図９Ｃに示す複数の光学素子が形成された素子集合体８０を作製できる。最後に、図９Ｄに示すように、素子集合体８０を破線に沿って切断し個片化する。これにより、図９Ｅに示す個片化された光学素子である素子２００を得る。図９Ｅに示す素子２００には、光学機能部ＯＳと光学機能部ＯＳを支持するフランジ部ＦＬとが設けられている。
【００８５】
また、上記実施形態において、製品形状を反転したフィルム状モールド１０を作製したが、製品形状を反転したマスター型を準備し、製品形状を有したサブマスター型を複製し、さらにもう一度転写させ製品形状を反転したサブサブマスター型を作成してもよい。
【００８６】
また、上記実施形態において、樹脂基材４０上にロール状モールド１００を配置したが、樹脂基材４０を上方に搬送し、樹脂基材４０の下にロール状モールド１００を配置してもよい。
【００８７】
なお、上記の実施の形態では、フィルム状モールド１０を円筒状ロール２０に固着してロール状モールド１００を形成した例で説明したが、これに限るものでなく、フィルム状モールド１０をベルトに固着してロール状モールドを形成してもよい。
【図１】
2013147105.tif 000004
【図２】
2013147105.tif 000005
【図３】
2013147105.tif 000006
【図４】
2013147105.tif 000007
【図５】
2013147105.tif 000008
【図６】
2013147105.tif 000009
【図７】
2013147105.tif 000010
【図８】
2013147105.tif 000011
【図９】
2013147105.tif 000012
【国際調査報告】
2013147105.tif 000013
2013147105.tif 000014
2013147105.tif 000015
2013147105.tif 000016
2013147105.tif 000017
2013147105.tif 000018